(57)【要約】【課題】本発明は、特に住宅用又は事務所用建物における及び運搬用車両における、ホルムアルデヒドを捕捉することが可能な薬剤を含む鉱物繊維マットに関する。【解決手段】このホルムアルデヒド捕捉剤は、活性メチレンを含有する化合物、ヒドラジド、タンニン、アミド、アミノ酸及び亜硫酸塩の中から選択される。本発明はまた、該鉱物繊維マットを製造するための方法に関する。【選択図】なし【特許請求の範囲】
【請求項１】
ホルムアルデヒドを捕捉することが可能な薬剤を含むことを特徴とする、鉱物繊維の、特にガラス又は岩石の、マット。
【請求項２】
ホルムアルデヒドを捕捉することが可能な前記薬剤が、活性メチレンを含む化合物、ヒドラジド、タンニン、アミド、アミノ酸及び亜硫酸塩から選択されることを特徴とする請求項１に記載のマット。
【請求項３】
活性メチレンを含む前記化合物が、下式（Ｉ）〜（ＩＶ）の１つに相当していることを特徴とする請求項２に記載のマット。
・式（Ｉ）：
【化１】
2015147211.tif 000011
（式中、
・Ｒ1及びＲ2は、同一であるか又は異なり、水素原子、Ｃ1〜Ｃ20、好ましくはＣ1〜Ｃ6アルキル基、アミノ基又は下式の基を表し、
【化２】
2015147211.tif 000012
（式中のＲ4は、次の基、
【化３】
2015147211.tif 000013
又は次の基、
【化４】
2015147211.tif 000014
（式中、Ｒ5＝Ｈ又は−ＣＨ3）
を表し、ｐは１〜６の整数である）、
・Ｒ3は、水素原子、Ｃ1〜Ｃ10アルキル基、フェニル基又はハロゲン原子を表し、
・ａは０又は１に等しく、
・ｂは０又は１に等しく、
・ｎは１又は２に等しい）
・式（ＩＩ）：
【化５】
2015147211.tif 000015
（式中、
・Ｒ6は、シアノ基又は次の基、
【化６】
2015147211.tif 000016
（式中のＲ8は、水素原子、Ｃ1〜Ｃ20、好ましくはＣ1〜Ｃ6アルキル基、又はアミノ基を表し、ｃは０又は１に等しい）
を表し、
・Ｒ7は、水素原子、Ｃ1〜Ｃ10アルキル基、フェニル基又はハロゲン原子を表す）
・式（ＩＩＩ）：
【化７】
2015147211.tif 000017
（式中、
・Ｒ9は−Ｃ≡Ｎ基又は−ＣＯ−ＣＨ3基を表し
・ｑは１〜４の整数である）
・式（ＩＶ）：
【化８】
2015147211.tif 000018
（式中、
・Ａは、−（ＣＨ2）3−基又は−Ｃ（ＣＨ3）2−基を表し、
・ｒは、０又は１に等しい）
【請求項４】
式（Ｉ）の前記化合物が２，４−ペンタンジオン、２，４−ヘキサンジオン、３，５−ヘプタンジオン、２，４−オクタンジオン、アセトアセトアミド、アセト酢酸、アセト酢酸メチル、アセト酢酸エチル、アセト酢酸ｎ−プロピル、アセト酢酸イソプロピル、アセト酢酸イソブチル、アセト酢酸ｔ−ブチル、アセト酢酸ｎ−ヘキシル、マロンアミド、マロン酸、マロン酸ジメチル、マロン酸ジエチル、マロン酸ジ（ｎ−プロピル）、マロン酸ジイソプロピル、マロン酸ジ（ｎ−ブチル）、アセトンジカルボン酸及びアセトンジカルボン酸ジメチルであることを特徴とする請求項３に記載のマット。
【請求項５】
式（ＩＩ）の前記化合物が２−シアノ酢酸メチル、２−シアノ酢酸エチル、２−シアノ酢酸ｎ−プロピル、２−シアノ酢酸イソプロピル、２−シアノ酢酸ｎ−ブチル、２−シアノ酢酸イソブチル、２−シアノ酢酸ｔｅｒｔ−ブチル、２−シアノアセトアミド及びプロパンジニトリルであることを特徴とする請求項３に記載のマット。
【請求項６】
式（ＩＩＩ）の前記化合物がトリメチロールプロパントリアセトアセテート及びトリメチロールプロパントリシアノアセテートであることを特徴とする請求項３に記載のマット。
【請求項７】
式（ＩＶ）の前記化合物が１，３−シクロヘキサンジオン及びメルドルム酸であることを特徴とする請求項３に記載のマット。
【請求項８】
前記ヒドラジドが、
ａ）式Ｒ1ＣＯＮＨＮＨ2のモノヒドラジド（式中、Ｒ1はアルキル基又はアリール基を表し、該アルキル基又は該アリール基の水素原子はヒドロキシル基又はハロゲン原子に置き換えられていることが可能であり、該アリール基はアルキル基によって置換されていることが可能である）、
ｂ）式Ｈ2ＮＨＮ−Ｘ−ＮＨＮＨ2のジヒドラジド（式中、Ｘは−ＣＯ−基又は−ＣＯ−Ｙ−ＣＯ−基を表し、Ｙはアルキレン基又はアリーレン基であり、該アルキレン基又は該アリーレン基の水素原子はヒドロキシル基又はハロゲン原子に置き換えられていることが可能であり、該アリール基はアルキル基によって置換されていることが可能である）、
ｃ）ポリヒドラジド、例えばトリヒドラジド、テトラヒドラジド、及び重合性基を含むヒドラジドモノマーから生成されるポリヒドラジドなど、
から選択されることを特徴とする請求項２に記載のマット。
【請求項９】
前記ヒドラジドがシュウ酸ジヒドラジド、マロン酸ジヒドラジド、コハク酸ジヒドラジド、アジピン酸ジヒドラジド、セバシン酸ジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド、カルボヒドラジド、クエン酸トリヒドラジド、ピロメリット酸トリヒドラジド、１，２，４−ベンゼントリヒドラジド、ニトリロ三酢酸トリヒドラジド、シクロヘキサントリカルボン酸トリヒドラジド、エチレンジアミン四酢酸テトラヒドラジド、１，４，５，８−ナフトエ酸テトラヒドラジド、ポリ（アクリル酸ヒドラジド）又はポリ（メタクリル酸ヒドラジド）であることを特徴とする請求項８に記載のマット。
【請求項１０】
前記タンニンがミモザ、ケブラコ、マツ、ピーカンナッツ、ツガ又はウルシのタンニンであることを特徴とする請求項２に記載のマット。
【請求項１１】
前記アミドが尿素、１，３−ジメチル尿素、エチレン尿素又はその誘導体、二尿素、ビウレット、トリウレット、アクリルアミド、メタクリルアミド、ポリアクリルアミド及びポリメタクリルアミドであることを特徴とする請求項２に記載のマット。
【請求項１２】
ホルムアルデヒドを捕捉することが可能な化合物の含有量が０．１〜５００ｇ／ｍ2、好ましくは０．５〜１００ｇ／ｍ2、有利には１〜５０ｇ／ｍ2であることを特徴とする請求項１〜１１の一項に記載のマット。
【請求項１３】
鉱物フィラメント又は鉱物糸及び、所望により、熱可塑性有機材料からなる繊維、を基礎材料としていることを特徴とする請求項１〜１１の一項に記載のマット。
【請求項１４】
前記鉱物糸が、多数の鉱物フィラメントからなる糸（又はベースヤーン）もしくはロービングの形をしたこれらのベースヤーンの集合体であるか、均質に混合された、鉱物フィラメントと有機材料のフィラメントとからなる「混繊」糸であるか、又は多数の鉱物フィラメントからなる少なくとも１種の糸と多数の熱可塑性有機材料フィラメントからなる少なくとも１種の糸とを含む混紡糸であることを特徴とする請求項１３に記載のマット。
【請求項１５】
前記フィラメント又は前記糸が、ガラス製、好ましくはＥガラス製であることを特徴とする請求項１３又は１４に記載のマット。
【請求項１６】
１０〜１１００ｇ／ｍ2、好ましくは２０〜３００ｇ／ｍ2の単位面積当たりの重量を示すことを特徴とする請求項１〜１５の一項に記載のマット。
【請求項１７】
溶融鉱物材料（１）からフィラメント（４）を作り、該フィラメントをマット（６）の形で集め、該マットに結合剤（７）を適用し、該マットを乾燥装置（９）内を通過させ、そして集める、請求項１〜１６の一項に記載のマットの製造方法であって、ホルムアルデヒドを捕捉することが可能な薬剤を用いる処理の段階を含むことを特徴とするマット製造方法。
【請求項１８】
前記処理が前記薬剤を前記結合剤（７）中に導入するものであることを特徴とする請求項１７に記載の方法。
【請求項１９】
前記処理が、前記結合剤（７）をマット上に被着後、そのマットが乾燥装置（９）に入る前に、前記薬剤を適用するものであることを特徴とする請求項１７に記載の方法。
【請求項２０】
前記適用を前記薬剤の水溶液をスプレーすることによって行うことを特徴とする請求項１９に記載の方法。
【請求項２１】
切断した鉱物糸の水中分散液（１１）を孔の開いたコンベヤー（１３）上に成形ヘッド（１２）を用いて被着させ、サクションボックス（１４）によって水を除去し、該糸をマット（１５）の形で集め、該マットに結合剤（１６）を適用し、該マットを乾燥装置（１８）内を通過させ、そして集める、請求項１〜１６の一項に記載のマットの製造方法であって、ホルムアルデヒドを捕捉することが可能な薬剤を用いる処理の段階を含むことを特徴とするマット製造方法。
【請求項２２】
前記処理が前記薬剤を前記結合剤（１６）中に導入するものであることを特徴とする請求項２１に記載の方法。
【請求項２３】
前記処理が、前記結合剤（１６）をマット上に被着後、そのマットが乾燥装置（１８）に入る前に、前記薬剤を適用するものであることを特徴とする請求項２１に記載の方法。
【請求項２４】
前記適用を前記薬剤の水溶液をスプレーすることによって行うことを特徴とする請求項２３に記載の方法。
【発明の詳細な説明】
【技術分野】
【０００１】
本発明は、ホルムアルデヒドを捕捉することが可能な薬剤を含む鉱物繊維のマット及びそれを製造することを可能にする方法に関する。
【背景技術】
【０００２】
住宅及び事務所の建築及び装備の分野において、また運搬用車両の分野においても、非常に多様な複合材料が使用されている。これらの材料の一部、例えば、防音材及び／又は断熱材、木製パネル、家具部品ならびに装飾部品などは、ホルムアルデヒド系樹脂を含む接着剤、塗料及びワニスを使用している。
【０００３】
これらの材料におけるホルムアルデヒドの割合はすでに非常に低くなっている。しかしながら、個人の健康に対し危険性を示す可能性があるホルムアルデヒドなどの製品の望ましくない放出から保護することに関する規制は厳しくなってきており、遊離ホルムアルデヒド又は経時的に材料から放出され得るホルムアルデヒドの量を更に減らす必要がある。
【０００４】
建物内部のホルムアルデヒド含有量を減らすための手段は知られている。
【０００５】
塗料もしくはプラスター製材料（米国特許出願公開第２００５／０２２６７６１号明細書）、紙又は織物、プラスチックもしくは木材（ヨーロッパ特許出願公開第１４３７３９７号明細書）に、光触媒の酸化チタン粒子を含める提案がなされている。
【０００６】
また、プラスター又はセメントを基礎材料とする建築材料でヒドラジドを使用することも知られている（米国特許出願公開第２００４／０１０１６９５号明細書及び特開２００４−１ｌ５３４０号公報）。
【０００７】
また、ホルムアルデヒド及びアセトアルデヒドを捕捉し分解するためにファイバーボードでカルボジヒドラジドを使用することも知られている（ヨーロッパ特許出願公開第１９０５５６０号明細書）。
【先行技術文献】
【特許文献】
【０００８】
【特許文献１】米国特許出願公開第２００５／０２２６７６１号明細書
【特許文献２】ヨーロッパ特許出願公開第１４３７３９７号明細書
【特許文献３】米国特許出願公開第２００４／０１０１６９５号明細書
【特許文献４】特開２００４−１ｌ５３４０号公報
【特許文献５】ヨーロッパ特許出願公開第１９０５５６０号明細書
【発明の概要】
【発明が解決しようとする課題】
【０００９】
本発明の目的は、建物、特に住宅、及び運搬用車両の内部に存在するホルムアルデヒドの量を減らすことである。
【課題を解決するための手段】
【００１０】
この目的を達成するために、本発明は、ホルムアルデヒドを捕捉することが可能な薬剤を含む鉱物繊維のマットを提供する。
【００１１】
もう１つの発明対象は、前記鉱物繊維のマットを製造するのを可能にする方法である。
【図面の簡単な説明】
【００１２】
【図１】「乾式」法による鉱物フィラメントのマットの製造を可能にするプラントの概略図である。
【図２】「湿式」法による鉱物繊維のマットの製造を可能にするプラントの概略図である。
【発明を実施するための形態】
【００１３】
「ホルムアルデヒドと反応することが可能な化合物」という用語は、ホルムアルデヒドと共有結合によって結合する有機化合物を意味すると理解される。
【００１４】
好ましくは、ホルムアルデヒドと反応することが可能な化合物は、以下のものから選択される。
【００１５】
１．活性メチレンを含む化合物、好ましくは、下式（Ｉ）〜（ＩＶ）に相当する化合物。
・式（Ｉ）：
【化１】
2015147211.tif 000002
（式中、
・Ｒ1及びＲ2は、同一であるか又は異なり、水素原子、Ｃ1〜Ｃ20、好ましくはＣ1〜Ｃ6アルキル基、アミノ基又は下式の基を表し、
【化２】
2015147211.tif 000003
（式中のＲ4は、次の基、
【化３】
2015147211.tif 000004
又は次の基、
【化４】
2015147211.tif 000005
（式中、Ｒ5＝Ｈ又は−ＣＨ3）
を表し、ｐは１〜６の整数である）、
・Ｒ3は、水素原子、Ｃ1〜Ｃ10アルキル基、フェニル基又はハロゲン原子を表し、
・ａは０又は１に等しく、
・ｂは０又は１に等しく、
・ｎは１又は２に等しい）
【００１６】
式（Ｉ）の好ましい化合物は、以下のものである。
【００１７】
・２，４−ペンタンジオン：
Ｒ1＝−ＣＨ3、Ｒ2＝−ＣＨ3、Ｒ3＝Ｈ、ａ＝０、ｂ＝０、ｎ＝１
【００１８】
・２，４−ヘキサンジオン：
Ｒ1＝−ＣＨ2−ＣＨ3、Ｒ2＝−ＣＨ3、Ｒ3＝Ｈ、ａ＝０、ｂ＝０、ｎ＝１
【００１９】
・３，５−ヘプタンジオン：
Ｒ1＝−ＣＨ2−ＣＨ3、Ｒ2＝−ＣＨ2−ＣＨ3、Ｒ3＝Ｈ、ａ＝０、ｂ＝０、ｎ＝１
【００２０】
・２，４−オクタンジオン：
Ｒ1＝−ＣＨ3、Ｒ2＝−（ＣＨ2）3−ＣＨ3、Ｒ3＝Ｈ、ａ＝０、ｂ＝０、ｎ＝１
【００２１】
・アセトアセトアミド：
Ｒ1＝−ＣＨ3、Ｒ2＝−ＮＨ2、Ｒ3＝Ｈ、ａ＝０、ｂ＝０、ｎ＝１
【００２２】
・アセト酢酸：
Ｒ1＝−ＣＨ3、Ｒ2＝Ｈ、Ｒ3＝Ｈ、ａ＝０、ｂ＝１、ｎ＝１
【００２３】
・アセト酢酸メチル：
Ｒ1＝−ＣＨ3、Ｒ2＝−ＣＨ3、Ｒ3＝Ｈ、ａ＝０、ｂ＝１、ｎ＝１
【００２４】
・アセト酢酸エチル：
Ｒ1＝−ＣＨ3、Ｒ2＝−ＣＨ2−ＣＨ3、Ｒ3＝Ｈ、ａ＝０、ｂ＝１、ｎ＝１
【００２５】
・アセト酢酸ｎ−プロピル：
Ｒ1＝−ＣＨ3、Ｒ2＝−（ＣＨ2）2−ＣＨ3、Ｒ3＝Ｈ、ａ＝０、ｂ＝１、ｎ＝１
【００２６】
・アセト酢酸イソプロピル：
Ｒ1＝−ＣＨ3、Ｒ2＝−ＣＨ（ＣＨ3）2、Ｒ3＝Ｈ、ａ＝０、ｂ＝１、ｎ＝１
【００２７】
・アセト酢酸イソブチル：
Ｒ1＝−ＣＨ3、Ｒ2＝−ＣＨ2−ＣＨ（ＣＨ3）2、Ｒ3＝Ｈ、ａ＝０、ｂ＝１、ｎ＝１
【００２８】
・アセト酢酸ｔ−ブチル：
Ｒ1＝−ＣＨ3、Ｒ2＝−Ｃ（ＣＨ3）3、Ｒ3＝Ｈ、ａ＝０、ｂ＝１、ｎ＝１
【００２９】
・アセト酢酸ｎ−ヘキシル：
Ｒ1＝−ＣＨ3、Ｒ2＝−（ＣＨ2）5−ＣＨ3、Ｒ3＝Ｈ、ａ＝０、ｂ＝１、ｎ＝１
【００３０】
・マロンアミド：
Ｒ1＝−ＮＨ2、Ｒ2＝−ＮＨ2、Ｒ3＝Ｈ、ａ＝０、ｂ＝０、ｎ＝１
【００３１】
・マロン酸：
Ｒ1＝Ｈ、Ｒ2＝Ｈ、Ｒ3＝Ｈ、ａ＝１、ｂ＝１、ｎ＝１
【００３２】
・マロン酸ジメチル：
Ｒ1＝−ＣＨ3、Ｒ2＝−ＣＨ3、Ｒ3＝Ｈ、ａ＝１、ｂ＝１、ｎ＝１
【００３３】
・マロン酸ジエチル：
Ｒ1＝−ＣＨ2−ＣＨ3、Ｒ2＝−ＣＨ2−ＣＨ3、Ｒ3＝Ｈ、ａ＝１、ｂ＝１、ｎ＝１
【００３４】
・マロン酸ジ（ｎ−プロピル）：
Ｒ1＝−（ＣＨ2）2−ＣＨ3、Ｒ2＝−（ＣＨ2）2−ＣＨ3、Ｒ3＝Ｈ、ａ＝１、ｂ＝１、ｎ＝１
【００３５】
・マロン酸ジイソプロピル：
Ｒ1＝−ＣＨ（ＣＨ3）2、Ｒ2＝−ＣＨ（ＣＨ3）2、Ｒ3＝Ｈ、ａ＝１、ｂ＝１、ｎ＝１
【００３６】
・マロン酸ジ（ｎ−ブチル）：
Ｒ1＝−（ＣＨ2）3−ＣＨ3、Ｒ2＝−（ＣＨ2）3−ＣＨ3、Ｒ3＝Ｈ、ａ＝１、ｂ＝１、ｎ＝１
【００３７】
・アセトンジカルボン酸：
Ｒ1＝Ｈ、Ｒ2＝Ｈ、Ｒ3＝Ｈ、ａ＝１、ｂ＝１、ｎ＝２
【００３８】
・アセトンジカルボン酸ジメチル：
Ｒ1＝−ＣＨ3、Ｒ2＝−ＣＨ3、Ｒ3＝Ｈ、ａ＝１、ｂ＝１、ｎ＝２
【００３９】
・二酢酸１，４−ブタンジオール：
Ｒ1＝−ＣＨ3、Ｒ2＝−（ＣＨ2）4−Ｏ−ＣＯ−ＣＨ2−ＣＯ−ＣＨ3、Ｒ3＝Ｈ、ａ＝０、ｂ＝１、ｎ＝１
【００４０】
・二酢酸１．６−ヘキサンジオール：
Ｒ1＝−ＣＨ3、Ｒ2＝−（ＣＨ2）6−Ｏ−ＣＯ−ＣＨ2−ＣＯ−ＣＨ3、Ｒ3＝Ｈ、ａ＝０、ｂ＝１、ｎ＝１
【００４１】
・アセト酢酸メタクリロイルオキシエチル：
Ｒ1＝−ＣＨ3、Ｒ2＝−（ＣＨ2）2−Ｏ−ＣＯ−Ｃ（ＣＨ3）＝ＣＨ2、Ｒ3＝Ｈ、ａ＝０、ｂ＝１、ｎ＝１
【００４２】
・式（ＩＩ）：
【化５】
2015147211.tif 000006
（式中、
・Ｒ6は、シアノ基又は次の基、
【化６】
2015147211.tif 000007
（式中のＲ8は、水素原子、Ｃ1〜Ｃ20、好ましくはＣ1〜Ｃ6アルキル基、又はアミノ基を表し、ｃは０又は１に等しい）
を表し、
・Ｒ7は、水素原子、Ｃ1〜Ｃ10アルキル基、フェニル基又はハロゲン原子を表す）
【００４３】
式（ＩＩ）の好ましい化合物は、以下のものである。
【００４４】
・２−シアノ酢酸メチル：
Ｒ6＝−ＣＯ−Ｏ−ＣＨ3、Ｒ7＝Ｈ
【００４５】
・２−シアノ酢酸エチル：
Ｒ6＝−ＣＯ−Ｏ−ＣＨ2−ＣＨ3、Ｒ7＝Ｈ
【００４６】
・２−シアノ酢酸ｎ−プロピル：
Ｒ6＝−ＣＯ−Ｏ−（ＣＨ2）2−ＣＨ3、Ｒ7＝Ｈ
【００４７】
・２−シアノ酢酸イソプロピル：
Ｒ6＝−ＣＯ−Ｏ−ＣＨ（ＣＨ3）2、Ｒ7＝Ｈ
【００４８】
・２−シアノ酢酸ｎ−ブチル：
Ｒ6＝−ＣＯ−Ｏ−（ＣＨ2）3ＣＨ3、Ｒ7＝Ｈ
【００４９】
・２−シアノ酢酸イソブチル：
Ｒ6＝−ＣＯ−Ｏ−ＣＨ2−ＣＨ（ＣＨ3）2、Ｒ7＝Ｈ
【００５０】
・２−シアノ酢酸ｔｅｒｔ−ブチル：
Ｒ6＝−ＣＯ−Ｏ−Ｃ（ＣＨ3）3、Ｒ7＝Ｈ
【００５１】
・２−シアノアセトアミド：
Ｒ6＝−ＣＯ−ＮＨ2、Ｒ5＝Ｈ
【００５２】
・プロパンジニトリル：
Ｒ6＝−Ｃ≡Ｎ、Ｒ5＝Ｈ
【００５３】
・式（ＩＩＩ）：
【化７】
2015147211.tif 000008
（式中、
・Ｒ9は−Ｃ≡Ｎ基又は−ＣＯ−ＣＨ3基を表し
・ｑは１〜４の整数である）
【００５４】
式（ＩＩＩ）の好ましい化合物は、以下のものである。
【００５５】
・トリメチロールプロパントリアセトアセテート：
Ｒ9＝−ＣＯ−ＣＨ3、ｑ＝１
・トリメチロールプロパントリシアノアセテート：
Ｒ9＝−Ｃ≡Ｎ、ｑ＝１
【００５６】
・式（ＩＶ）：
【化８】
2015147211.tif 000009
（式中、
・Ａは、−（ＣＨ2）3−基又は−Ｃ（ＣＨ3）2−基を表し、
・ｒは、０又は１に等しい）
【００５７】
式（ＩＶ）の好ましい化合物は、以下のものである。
【００５８】
・１，３−シクロヘキサンジオン：
Ａ＝−（ＣＨ2）3−、ｒ＝０
【００５９】
・メルドルム酸：
Ａ＝−Ｃ（ＣＨ3）2−、ｒ＝１
【００６０】
２．ヒドラジド、例えば以下のａ）〜ｃ）。
【００６１】
ａ）式Ｒ1ＣＯＮＨＮＨ2のモノヒドラジド（この式のＲ1は、アルキル基、例えばメチル基、エチル基、ｎ−プロピル基、イソプロピル基、ｎ−ブチル基、ｓｅｃ−ブチル基もしくはｔｅｒｔ−ブチル基、又はアリール基、例えばフェニル基、ビフェニル基もしくはナフチル基を表し、該アルキル基又はアリール基の水素原子はヒドロキシル基又はハロゲン原子に置き換えられていてもよく、また該アリール基はアルキル基、例えばメチル基、エチル基又はｎ−プロピル基、によって置換されていてもよいと理解される）。
【００６２】
ｂ）式Ｈ2ＮＨＮ−Ｘ−ＮＨＮＨ2のジヒドラジド（この式のＸは−ＣＯ−基又は−ＣＯ−Ｙ−ＣＯ−基を表し、Ｙはアルキレン基、例えばメチレン基、エチレン基もしくはトリメチレン基、又はアリーレン基、例えばフェニレン基、ビフェニレン基もしくはナフチチレン基であり、該アルキレン基又はアリーレン基の水素原子はヒドロキシル基又はハロゲン原子に置き換えられていてもよく、また該アリール基はアルキル基、例えばメチル基、エチル基又はｎ−プロピル基、によって置換されていてもよいと理解される）。例として、シュウ酸ジヒドラジド、マロン酸ジヒドラジド、コハク酸ジヒドラジド、アジピン酸ジヒドラジド、セバシン酸ジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド及びカルボヒドラジドを挙げることができる。
【００６３】
ｃ）ポリヒドラジド、例えば、トリヒドラジド（特に、クエン酸トリヒドラジド、ピロメリット酸トリヒドラジド、１，２，４−ベンゼントリヒドラジド、ニトリロ三酢酸トリヒドラジド、及びシクロヘキサントリカルボン酸トリヒドラジド）、テトラヒドラジド（特に、エチレンジアミン四酢酸テトラヒドラジド又は１，４，５，８−ナフトエ酸テトラヒドラジド）、及び重合性基を含むヒドラジドモノマーから生成されるポリヒドラジド（例えば、ポリ（アクリル酸ヒドラジド）又はポリ（メタクリル酸ヒドラジド））、など。
【００６４】
３．タンニン、特に縮合型タンニン、例えばミモザ、ケブラコ、マツ、ピーカンナッツ、ツガ及びウルシのタンニンなど。
【００６５】
４．アミド、例えば、尿素、１，３−ジメチル尿素、エチレン尿素及びその誘導体、例としてＮ−ヒドロキシエチレン尿素、Ｎ−アミノエチルエチレン尿素、Ｎ−（３−アリルオキシ−２−ヒドロキシプロピル）アミノエチルエチレン尿素、Ｎ−アクリロキシエチルエチレン尿素、Ｎ−メタクリロキシエチルエチレン尿素、Ｎ−アクリルアミノエチルエチレン尿素、Ｎ−メタクリルアミノエチルエチレン尿素、Ｎ−メタクリロイルオキシアセトキシエチレン尿素、Ｎ−メタクリロイルオキシアセトアミノエチルエチレン尿素、及びＮ−ジ（３−アリルオキシ−２−ヒドロキシプロピル）アミノエチルエチレン尿素など、二尿素、ビウレット、トリウレット、アクリルアミド、メタクリルアミド、ポリアクリルアミド及びポリメタクリルアミド。
【００６６】
５．アミノ酸、特にグリシン。
【００６７】
６．亜硫酸塩、例えば重亜硫酸アンモニウム、カリウム又はナトリウム、及びメタ重亜硫酸アルカリ金属、特にナトリウム、又はメタ重亜硫酸アルカリ土類金属。
【００６８】
ホルムアルデヒドを捕捉することが可能な薬剤の使用すべき量は、大幅に、例えば、１ｍ2のマット当たり０．１ｇから５００ｇまで、好ましくは０．５ｇ／ｍ2から１００ｇ／ｍ2まで、有利にはｌｇ／ｍ2から５０ｇ／ｍ2まで変化し得る。
【００６９】
該当する場合には、ホルムアルデヒドを捕捉することが可能な薬剤を、揮発性有機化合物、特に芳香族化合物、例えばキシレン、ベンゼン及びトルエンなど、を吸着する少なくとも１種の多孔性物質と組み合わせて使用することができる。
【００７０】
この多孔性物質は、１０ｎｍ〜１００μｍ、好ましくは５００ｎｍ〜５０μｍ、有利には１μｍ〜１０μｍの大きさを有する粒子の形で提供される。好ましくは、それらの粒子は、１〜５０００ｍ2／ｇ、有利には５〜２０００ｍ2／ｇ、特に１００ｍ2／ｇより大きい比表面積を示し、１〜５０ｎｍ、好ましくは１〜２０ｎｍの平均孔径を示す。
【００７１】
多孔性物質は、
・酸化物、水酸化物、水和物又はポリオキソメタレートの金属錯体のナノ粒子を含むことができる発熱性又は非発熱性、沈降性又は非沈降性、及びミクロポーラス又はメソポーラスのシリカ、
・酸化物、水酸化物、水和物又はポリオキソメタレートの金属錯体のナノ粒子を含むことができるカーボンブラック、
・活性酸化アルミニウム及び過マンガン酸カリウム、
・天然又は合成ゼオライト、
・ポリマー、例えばポリアミド、
であることができる。
【００７２】
本発明によるマットは、鉱物繊維を基礎材料としており、所望により、有機材料、例えばオレフィン、例としてポリエチレン及びポリプロピレンなど、又はポリアルキレンテレフタレート、例としてポリエチレンテレフタレートなど、からなる繊維を含んでもよい。
【００７３】
「繊維」という用語は、フィラメントと、一緒に結合している、特にサイズ剤によって一緒に結合している、多数のフィラメントからなる糸及びそのような糸の集合体との両方を意味すると理解される。
【００７４】
上述の繊維を構成する鉱物材料は、好ましくはガラス又は岩石、具体的に言うと玄武岩、である。
【００７５】
よって、第１の実施形態によれば、鉱物繊維のマットは、長さが１５０ｍｍに及び得る、好ましくは２０〜１００ｍｍ、有利には５０〜７０ｍｍであり、直径が広い範囲内でよく、例えば５〜３０μｍの、不連続の鉱物フィラメントで構成される。
【００７６】
第２の実施形態によれば、鉱物繊維のマットは鉱物繊維で構成される。
【００７７】
鉱物の糸は、多数の鉱物フィラメントからなる糸（すなわちベースヤーン）もしくはロービングの形をしたこれらのベースヤーンの集合体であってもよく、均質に混合された、鉱物フィラメントと上述の有機材料のフィラメントとから構成された「混繊」糸であってもよく、あるいは多数の鉱物フィラメントからなる少なくとも１種の糸と多数の上述の熱可塑性有機材料のフィラメントからなる少なくとも１種の糸とを含む混紡糸であってもよい。
【００７８】
上述の糸は、無撚糸であっても撚糸（すなわち織編用糸）であってもよく、好ましくは無撚糸である。
【００７９】
鉱物糸、特にガラス糸は、一般的に切断され、その長さは１００ｍｍ以下の範囲、好ましくは６〜３０ｍｍ、有利には８〜２０ｍｍでよく、１０〜１８ｍｍであるのが更によい。
【００８０】
糸を構成するガラスフィラメントの直径は、大幅に、例えば５μｍから３０μｍまで、変えることができる。同様に、糸の線密度も幅広く変えることができ、３４〜１５００テックスの範囲でよい。
【００８１】
フィラメントの組成に関係するガラスは、いかなる種類のものであってもよく、例えばＥ、Ｃ、Ｒ又はＡＲ（耐アルカリ性））でよい。Ｅガラスが好ましい。
【００８２】
いずれか１つの実施形態による鉱物繊維のマットは、１０〜１１００ｇ／ｍ2、好ましくは２０〜３００ｇ／ｍ2の単位面積当たりの重量を示す。
【００８３】
鉱物繊維のマットは、通常、前記繊維を結合し所望の用途に適したマットの機械的特性、特に容易な取り扱いを可能にするのに十分な剛性をマットに与える結合剤を含む。
【００８４】
結合剤は、一般的に、鉱物繊維を結合することが可能な少なくとも１種のポリマーを含む。このポリマーは、熱可塑性ポリマー、例えば、スチレン／アクリロニトリル、アクリロニトリル／ブタジエン／スチレン、セルロース（トリ）アセテート、発泡ポリスチレン、ポリオレフィン、例えばポリエチレン及びポリプロピレンなど、ポリ（メタ）アクリレート、ポリ酢酸ビニル、又はポリオキシメチレンや、熱硬化性ポリマー、例えば、不飽和ポリエステル、エポキシド、フェノール樹脂、例としてノボラック又はレゾールなど、特に、遊離アルデヒドレベルが０．０５％未満であるもの、ポリイミド、ポリウレタン、フェノプラスト、又は生体高分子、例えば多糖類又はタンパク質や、弾性ポリマー、例えば、フルオロポリマー、特にフッ化ビニリデンに基づくもの、ネオプレン、ポリアクリル酸、ポリブタジエン、ポリ（エーテルアミド）、シリコーン、天然もしくはスチレン／ブタジエン（ＳＢＲ）ゴム、又は生体高分子、例えば多糖類もしくはタンパク質、でよい。
【００８５】
結合剤は、一般的に、鉱物繊維マットのｌ〜１０００重量％、好ましくは５〜３５０％、有利には１０〜１００％に相当する。
【００８６】
鉱物繊維のマットの製造方法及び鉱物糸のマットの製造方法は、本発明の他の対象を構成する。
【００８７】
図１は、「乾式」法による鉱物フィラメントのマットの製造を可能にする従来のプラントの概略図である。
【００８８】
炉（２）内に存在する溶融鉱物材料（１）を一連の数個のブッシュ（３ａ〜ｄ）に送り、それらから重力によってフィラメント（４）を流し出し、ガス状流体によって引き出す。フィラメント（４）は矢印で示した方向に移動するコンベヤー（５）上に集められ、そこで絡み合わされ又はマット（６）の形態になる。
【００８９】
スプレーすることによって機能する装置（８）を用いてマット（６）に結合剤（７）を適用し、その後マットは熱風乾燥装置（９）に入る。熱風乾燥装置の温度は、水を除去し、場合により結合剤を架橋させるように調整される。
【００９０】
その他の乾燥装置、例えば赤外線放射によって機能するか又は１以上の加熱ローラーを備えた装置、を使用してもよい。
【００９１】
マット（６）は、乾燥装置（９）の出口で、巻き物（１０）の形で収集される。
【００９２】
本発明によれば、この従来のプラントに、ホルムアルデヒドを捕捉することが可能な薬剤を用いる処理の段階が追加される。
【００９３】
第１の実施形態によれば、ホルムアルデヒドを捕捉することが可能な薬剤は、結合剤（７）中に導入される。この実施形態は、ホルムアルデヒドを捕捉することが可能な薬剤の適用のための追加の装置を必要とせず、これは経済的観点から有利であることから、好ましい。
【００９４】
第２の実施形態によれば、ホルムアルデヒドを捕捉することが可能な薬剤は、マット（６）上に結合剤（７）を被着させてから、そのマットが乾燥装置（９）に入る前に適用される。
【００９５】
前記薬剤は、任意の公知の手段によって、好ましくはスプレーすることによって機能する装置を用いて、適用することができる。
【００９６】
例えば、この装置は、ホルムアルデヒドを捕捉することが可能な薬剤の水溶液が供給される複数のスプレーノズルで構成することができ、スプレーノズルによってマット（６）の上面に達して接触する前に分散流が生み出されて浸透する。
【００９７】
ホルムアルデヒドを捕捉することが可能な薬剤は、マットを巻き物（１０）の形で収集した後の段階での吸収によって、例えば前記薬剤が入った浴内にマットを通すことによって、適用することもできる。しかしながら、このようにすると、マットを巻きほどく追加の段階や、ホルムアルデヒドを捕捉することが可能な薬剤を水溶液の形で適用するための、そして水を除去するための、特別な手段が必要であることから、前述の方法よりも費用がかかる。
【００９８】
図２は、「湿式」法による鉱物繊維のマットの製造を可能にする従来のプラントの概略図である。
【００９９】
切断した鉱物糸の水中分散液（１１）を、孔の開いたコンベヤー（１３）上に成形ヘッド（１２）を用いて被着させる。コンベヤー（１３）と接触すると、分散液（１１）中に存在する水がサクションボックス（１４）によって引き出され。コンベヤー上では、切断した鉱物糸がマット（１５）を形成し、その上にスプレー装置（１７）を用いて結合剤（１６）が被着される。その後、マット（１５）は熱風乾燥装置（１８）に入る。熱風乾燥装置の温度は、残留水を除去し、場合により結合剤を架橋するように、調整される。
【０１００】
「乾式」法と同様に、乾燥装置（１８）を、赤外線によって機能するか又は１以上の加熱ローラーを備えた装置に置き換えることができる。
【０１０１】
その後、マット（１５）は巻き物（１９）の形で収集される。
【０１０２】
該当する場合には、マットの前進方向に位置してマットの幅の全体又は一部にわたって分布する連続繊維（２０）でマットを補強することができる。これらの繊維（２０）は、一般的に、結合剤（１６）の適用前にマット（１５）上に配置される。
【０１０３】
繊維（２０）は、合成繊維であっても又は天然繊維であってもよい。
【０１０４】
合成繊維の例としては、無機繊維、特にガラス、又は玄武岩などの岩石の繊維、及び有機繊維、特にポリアミド、ポリエステル又はポリオレフィン、例えばポリエチレン及びポリプロピレンなどの繊維を挙げることができる。ガラスが好ましい。
【０１０５】
天然繊維の例としては、植物繊維、特に綿、ココナツ、サイザル、麻又は亜麻、及び動物繊維、特に絹又は羊毛を挙げることができる。
【０１０６】
本発明によれば、この従来のプラントに、ホルムアルデヒドを捕捉することが可能な薬剤を用いる処理の段階が追加される。
【０１０７】
その処理段階は、「乾式」法に関して既に示した条件下で、つまり、ホルムアルデヒドを捕捉することが可能な薬剤を結合剤（１６）中に導入することによって、結合剤をマット（１５）上に被着後マットが乾燥装置（１８）に入る前に薬剤を適用することによって、あるいはまた巻き物（１９）の形でマットを収集した後の段階での吸収によって、行うことができる。
【０１０８】
本発明はホルムアルデヒドに関して説明してはいるが、この化合物を捕捉することが可能な前述の薬剤はアセトアルデヒドを捕捉することも可能であると思われる。
【０１０９】
本発明に従う鉱物繊維マットは、数多くの用途に、例えば、壁及び／又は天井に利用することができる、塗装した又は塗装しない被覆材、石膏ボード又はセメントボード用の表面被覆材又はシーリング被覆材、あるいは断熱製品及び／又は防音製品用の表面被覆材、例えばミネラルウール又は特に屋根の断熱用発泡体など、あるいは床被覆材、例えば敷き詰めカーペット又はビニル材料などとして、使用することができる。
【実施例】
【０１１０】
次の例によって本発明を例示することができるが、それらの例は本発明を限定するものではない。
【０１１１】
（例１及び２）
ａ）ガラスマットの製造
２５０ｇのヒドロキシエチルセルロース（増粘剤、ＨｅｒｃｕｌｅｓよりＮａｔｒｏｓｏｌ（登録商標）２５０  ＨＨＲという表示で販売されている）及び０．３ｇのエトキシル化オクタデシルアミン／オクタデシルグアニジン複合体（表面剤、ＣｙｔｅｃよりＡｅｒｏｓｏｌ（登録商標）  Ｃ−６１という表示で販売されている、固形分７０％）を含む水溶液２リットルを調製する。
【０１１２】
切断したＥガラスの糸（長さ８ｍｍ）（．．．テックス、フィラメントの直径１３μｍ）２．５４ｇを上述の溶液に加える。
【０１１３】
得られたガラス糸の懸濁液を、マットの製造を可能にする装置において使用する。その装置は、液漏れしないボックスを載せたスクリーンとそのスクリーンの下に位置する吸引ボックスを備えている。
【０１１４】
懸濁液を液漏れしないボックスに入れ、激しく攪拌して均質化し、その後吸引ボックスを作動させて水を除去する。スクリーン上に、３０ｃｍ×３０ｃｍの寸法で表面積当たりの重量が２８．２ｇ／ｍ2であるガラス繊維マットを回収する。
【０１１５】
アクリル樹脂を含む結合剤（Ａｃｒｏｄｕｒ（登録商標）９５０Ｌ、ＢＡＳＦより販売されている）とホルムアルデヒドを捕捉することが可能な薬剤、すなわちアセトアセトアミド（例１）又はアジピン酸ジヒドラジド（例２）の水溶液にマットを１分間浸漬する。
【０１１６】
マット中の余分な結合剤を吸引により除去し、その後２１０℃で１分間加熱してマットを固める。
【０１１７】
最終的に、マットはアクリル樹脂を５ｇ／ｍ2及びのホルムアルデヒドを捕捉することが可能な薬剤を２．５ｇ／ｍ2含む。
【０１１８】
それは、良好な寸法安定性と良好な機械的強度を示す。
【０１１９】
ｂ）ホルムアルデヒド捕捉能力
比換気流量を１．４８ｍ3／（ｍ2・ｈ）に等しくし負荷レベルを０．２７ｍ2／ｍ3に等しくして一部変更した標準規格ＩＳＯ  １６０００−９による装置に、マットのサンプルを入れる。
【０１２０】
１．第１工程において、装置の試験室に、ほぼ５０μｇ／ｍ3程度のホルムアルデヒドを含む連続空気流を７日間供給する。試験室に入って出ていく空気中のホルムアルデヒドの量を７日間にわたって測定し、単位体積の空気当たりのホルムアルデヒドの減少量を計算する。
【０１２１】
標準規格ＩＳＯ  １６０００−３の条件下で液体クロマトグラフィー（ＨＰＬＣ）によりホルムアルデヒドを測定する。
【０１２２】
ホルムアルデヒドを捕捉することが可能な薬剤を含むマット（例１及び例２）を用いて達成されたホルムアルデヒドの減少量を、ホルムアルデヒドを捕捉することが可能な薬剤を含まない、ａ）で説明した条件下で製造したマット（対照）と比較して表１に示す。
【０１２３】
【表１】
2015147211.tif 000010
【０１２４】
２．第２工程において、ホルムアルデヒドを含まない空気を７日間試験室に供給する。試験室の出口において空気中に存在するホルムアルデヒドの量を測定する。
【０１２５】
上記１と同じ条件下でホルムアルデヒドを測定する。
【０１２６】
例１及び例２によるマットより放出されたホルムアルデヒドの量は、試験室にマットを入れていないときに測定したそれと同等である。これから、ホルムアルデヒドはホルムアルデヒドを捕捉することが可能な薬剤と強く且つ持続的に結合するということが結論づけられる。
【図１】
2015147211.tif 000019
【図２】
2015147211.tif 000020
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
下式（Ｉ）の活性メチレンを含む化合物から選択されるホルムアルデヒドを捕捉することが可能な薬剤を含むことを特徴とする、少なくとも１種のポリマーを含む結合剤で結合された鉱物繊維のマット。
・式（Ｉ）：
【化１】
2015147211.tif 000021
（式中、
・Ｒ1及びＲ2は、同一であるか又は異なり、水素原子、Ｃ1〜Ｃ20アルキル基、アミノ基又は下式の基を表し、
【化２】
2015147211.tif 000022
（式中のＲ4は、次の基、
【化３】
2015147211.tif 000023
又は次の基、
【化４】
2015147211.tif 000024
（式中、Ｒ5＝Ｈ又は−ＣＨ3）
を表し、ｐは１〜６の整数である）、
・Ｒ3は、水素原子、Ｃ1〜Ｃ10アルキル基、フェニル基又はハロゲン原子を表し、
・ａは０又は１に等しく、
・ｂは０又は１に等しく、
・ｎは１又は２に等しい）
【請求項２】
式（Ｉ）の前記化合物が２，４−ペンタンジオン、２，４−ヘキサンジオン、３，５−ヘプタンジオン、２，４−オクタンジオン、アセトアセトアミド、アセト酢酸、アセト酢酸メチル、アセト酢酸エチル、アセト酢酸ｎ−プロピル、アセト酢酸イソプロピル、アセト酢酸イソブチル、アセト酢酸ｔ−ブチル、アセト酢酸ｎ−ヘキシル、マロンアミド、マロン酸、マロン酸ジメチル、マロン酸ジエチル、マロン酸ジ（ｎ−プロピル）、マロン酸ジイソプロピル、マロン酸ジ（ｎ−ブチル）、アセトンジカルボン酸及びアセトンジカルボン酸ジメチルであることを特徴とする請求項１に記載のマット。
【請求項３】
ホルムアルデヒドを捕捉することが可能な化合物の含有量が０．１〜５００ｇ／ｍ2であることを特徴とする請求項１又は２に記載のマット。
【請求項４】
鉱物フィラメント又は鉱物糸を基礎材料としていることを特徴とする請求項１〜３の一項に記載のマット。
【請求項５】
熱可塑性有機材料からなる繊維を更に含むことを特徴とする、請求項４に記載のマット。
【請求項６】
前記鉱物糸が、多数の鉱物フィラメントからなる糸（又はベースヤーン）もしくはロービングの形をしたこれらのベースヤーンの集合体であるか、均質に混合された、鉱物フィラメントと有機材料のフィラメントとからなる「混繊」糸であるか、又は多数の鉱物フィラメントからなる少なくとも１種の糸と多数の熱可塑性有機材料フィラメントからなる少なくとも１種の糸とを含む混紡糸であることを特徴とする請求項４に記載のマット。
【請求項７】
前記フィラメント又は前記糸がガラス製であることを特徴とする請求項３〜６の一項に記載のマット。
【請求項８】
前記ガラスがＥガラスであることを特徴とする、請求項７に記載のマット。
【請求項９】
１０〜１１００ｇ／ｍ2の単位面積当たりの重量を示すことを特徴とする請求項１〜８の一項に記載のマット。
【請求項１０】
前記結合剤の少なくとも１種のポリマーが熱可塑性ポリマー、熱硬化性ポリマー又は弾性ポリマーであることを特徴とする、請求項１〜９の一項に記載のマット。
【請求項１１】
溶融鉱物材料（１）からフィラメント（４）を作り、該フィラメントをマット（６）の形で集め、該マットに結合剤（７）を適用し、該マットを乾燥装置（９）内を通過させ、そして集める、請求項１〜１０の一項に記載のマットの製造方法であって、下式（Ｉ）の活性メチレンを含む化合物から選択されるホルムアルデヒドを捕捉することが可能な薬剤を用いる処理の段階を含むことを特徴とするマット製造方法。
・式（Ｉ）：
【化５】
2015147211.tif 000025
（式中、
・Ｒ1及びＲ2は、同一であるか又は異なり、水素原子、Ｃ1〜Ｃ20アルキル基、アミノ基又は下式の基を表し、
【化６】
2015147211.tif 000026
（式中のＲ4は、次の基、
【化７】
2015147211.tif 000027
又は次の基、
【化８】
2015147211.tif 000028
（式中、Ｒ5＝Ｈ又は−ＣＨ3）
を表し、ｐは１〜６の整数である）、
・Ｒ3は、水素原子、Ｃ1〜Ｃ10アルキル基、フェニル基又はハロゲン原子を表し、
・ａは０又は１に等しく、
・ｂは０又は１に等しく、
・ｎは１又は２に等しい）
【請求項１２】
前記処理が前記薬剤を前記結合剤（７）中に導入するものであることを特徴とする請求項１１に記載の方法。
【請求項１３】
前記処理が、前記結合剤（７）をマット上に被着後、そのマットが乾燥装置（９）に入る前に、前記薬剤を適用するものであることを特徴とする請求項１１に記載の方法。
【請求項１４】
前記適用を前記薬剤の水溶液をスプレーすることによって行うことを特徴とする請求項１１に記載の方法。
【請求項１５】
切断した鉱物糸の水中分散液（１１）を孔の開いたコンベヤー（１３）上に成形ヘッド（１２）を用いて被着させ、サクションボックス（１４）によって水を除去し、該糸をマット（１５）の形で集め、該マットに結合剤（１６）を適用し、該マットを乾燥装置（１８）内を通過させ、そして集める、請求項１〜１０の一項に記載のマットの製造方法であって、下式（Ｉ）の活性メチレンを含む化合物から選択されるホルムアルデヒドを捕捉することが可能な薬剤を用いる処理の段階を含むことを特徴とするマット製造方法。
・式（Ｉ）：
【化９】
2015147211.tif 000029
（式中、
・Ｒ1及びＲ2は、同一であるか又は異なり、水素原子、Ｃ1〜Ｃ20アルキル基、アミノ基又は下式の基を表し、
【化１０】
2015147211.tif 000030
（式中のＲ4は、次の基、
【化１１】
2015147211.tif 000031
又は次の基、
【化１２】
2015147211.tif 000032
（式中、Ｒ5＝Ｈ又は−ＣＨ3）
を表し、ｐは１〜６の整数である）、
・Ｒ3は、水素原子、Ｃ1〜Ｃ10アルキル基、フェニル基又はハロゲン原子を表し、
・ａは０又は１に等しく、
・ｂは０又は１に等しく、
・ｎは１又は２に等しい）
【請求項１６】
前記処理が前記薬剤を前記結合剤（１６）中に導入するものであることを特徴とする請求項１５に記載の方法。
【請求項１７】
前記処理が、前記結合剤（１６）をマット上に被着後、そのマットが乾燥装置（１８）に入る前に、前記薬剤を適用するものであることを特徴とする請求項１５に記載の方法。
【請求項１８】
前記適用を前記薬剤の水溶液をスプレーすることによって行うことを特徴とする請求項１７に記載の方法。
【外国語明細書】
2015147211000001.pdf